(57)【要約】【課題】  より高い活性で、より高い結晶性、高い導電性のＣＮＦを製造するための、特定組成のコバルト／マグネシウムを含有する水酸化物触媒を提供する。さらに、この触媒と一酸化炭素を炭素源として用いた、より高い結晶性、高い導電性のＣＮＦを製造する方法を提供する。【解決手段】  ＣＮＦを製造する際、コバルトとマグネシウムを含む水酸化物を含有し、コバルト／マグネシウムのモル比が７０／３０〜３０／７０の範囲であるコバルト−マグネシウム水酸化物触媒を用いる。さらに、一定の反応条件を満たすＣＮＦの製造方法により、高活性でより高い結晶性、高い導電性のＣＮＦを得ることが出来る。【選択図】  図１
2017006888.tif 000002
【特許請求の範囲】
【請求項１】
コバルトとマグネシウムを含む水酸化物を含有し、コバルト／マグネシウムのモル比が７０／３０〜３０／７０の範囲であることを特徴とする、カーボンナノファイバー製造用のコバルト／マグネシウム水酸化物触媒。
【請求項２】
請求項１記載のコバルト／マグネシウム水酸化物触媒を用いた、一酸化炭素を炭素源としたカーボンナノファイバーの製造方法。
【請求項３】
反応温度が６００〜８００℃であり、一酸化炭素分圧が０．０４〜０．９８ＭＰａであり、水素分圧が一酸化炭素分圧に対し１〜６０％の原料ガスを用い、かつ一酸化炭素ガス流速が１ＮＬ／ｇ−触媒・分以上の条件下で製造することを特徴とする、請求項２記載のカーボンナノファイバーの製造方法。
【請求項４】
反応温度が６７０〜８００℃であることを特徴とする、請求項３記載のカーボンナノファイバーの製造方法。
【請求項５】
請求項４記載の製造方法で得られた、９．８ＭＰａの荷重下で測定した体積抵抗率が０．０１０〜０．０２０Ω・ｃｍ、ラマン分光測定で得られるＤ／Ｇ値が０．５０〜１．５０およびトルエン溶媒中１μｍ以下の分散粒子が５０体積％以上、の条件を全て満たすカーボンナノファイバー。
【請求項６】
９．８ＭＰａの荷重下で測定した体積抵抗率が０．０１０〜０．０２０Ω・ｃｍ、ラマン分光測定で得られるＤ／Ｇ値が０．５０〜１．５０およびトルエン溶媒中１μｍ以下の分散粒子が５０体積％以上、の条件を全て満たすカーボンナノファイバー。
【発明の詳細な説明】
【技術分野】
【０００１】
本発明は、カーボンナノファイバー合成用の、特定組成のコバルト及びマグネシウムを含む水酸化物触媒、この触媒と一酸化炭素を炭素源として用いたカーボンナノファイバーの製造方法、並びにこの製造方法により得られるカーボンナノファイバーに関する。
【背景技術】
【０００２】
樹脂に導電性付与するためのフィラーとして、あるいは各種電池、特にリチウムイオン電池の電極の導電性付与材として、導電性炭素材であるアセチレンブラックやカーボンナノファイバー（以下ＣＮＦと略す）、およびこれらの混合物が用いられる。特にＣＮＦを用いるあるいは添加する場合、比較的低い導電性炭素材含量で高い導電率が得られる特徴があり、期待が集まっている。ここでＣＮＦは一般的に５〜１００ｎｍの外径、ファイバー長の外径に対する比を示すアスペクト比は１０以上という繊維状の形状を有する。
【０００３】
従来、ＣＮＦの製造には、電極放電法、触媒気相成長法、レーザ法等が用いられている。このうち、触媒気相成長法では、工業的にＣＮＦを成長させる遷移金属粒子を触媒とし、炭素源である原料ガス、たとえばアセチレンやベンゼンと接触させることにより、一般的には９００℃以上の高温で触媒粒子よりＣＮＦを成長させる。なかでも、コバルト等の遷移金属成分を触媒とし、原料として一酸化炭素を主体とするガスからＣＮＦを製造する方法が、高純度、高品位のＣＮＦを、比較的温和な条件下で得る方法として着目されている（特許文献１〜５）。しかしながらその触媒あたりの収量や活性は十分ではなく、さらなる触媒の高活性が求められている。得られるＣＮＦを導電材、導電助剤として使用する場合、より高い導電率（低い体積抵抗率）のＣＮＦが求められている。また、従来のＣＮＦは、それ自体の分散性が悪く、分散後処理が必要で有りこれにコストがかかることが課題である。
【先行技術文献】
【特許文献】
【０００４】
【特許文献１】特開２００４−２９９９８６号公報
【特許文献２】特開２００４−３００６３１号公報
【特許文献３】特開２００６−１５２４９０号公報
【特許文献４】再公表ＷＯ２００９／１１０５７０号公報
【特許文献５】再公表ＷＯ２０１２／０５３３３４号公報
【発明の概要】
【発明が解決しようとする課題】
【０００５】
本発明は、上記問題と実情に鑑み、より高い活性で、より高い結晶性、高い導電性のＣＮＦを製造するための、特定組成のコバルト及びマグネシウムを含む水酸化物触媒を提供することを目的とする。さらに、この触媒と一酸化炭素を炭素源として用いた、より高い結晶性、高い導電性、高い分散性のＣＮＦを製造する方法を提供することを目的とする。
【課題を解決するための手段】
【０００６】
すなわち、上記課題を解決する本発明は、下記より構成される。
（１）コバルトとマグネシウムを含む水酸化物を含有し、コバルト／マグネシウムのモル比が７０／３０〜３０／７０の範囲であることを特徴とする、カーボンナノファイバー製造用のコバルト／マグネシウム水酸化物触媒。
（２）（１）記載のコバルト／マグネシウム水酸化物触媒を用いた、一酸化炭素を炭素源としたカーボンナノファイバーの製造方法。
（３）反応温度が６００〜８００℃であり、一酸化炭素分圧が０．０４〜０．９８ＭＰａであり、水素分圧が一酸化炭素分圧に対し１〜６０％の原料ガスを用い、かつ一酸化炭素ガス流速が１ＮＬ／ｇ−触媒・分以上の条件下で製造することを特徴とする、（２）記載のカーボンナノファイバーの製造方法。
（４）反応温度が６７０〜８００℃であることを特徴とする、（３）記載のカーボンナノファイバーの製造方法。
（５）（４）記載の製造方法で得られた、９．８ＭＰａの荷重下で測定した体積抵抗率が０．０１０〜０．０２０Ω・ｃｍ、ラマン分光測定で得られるＤ／Ｇ値が０．５０〜１．５０およびトルエン溶媒中１μｍ以下の分散粒子が５０体積％以上、の条件を全て満たすカーボンナノファイバー。
（６）９．８ＭＰａの荷重下で測定した体積抵抗率が０．０１０〜０．０２０Ω・ｃｍ、ラマン分光測定で得られるＤ／Ｇ値が０．５０〜１．５０及びトルエン溶媒中１μｍ以下の分散粒子が５０体積％以上、の条件を全て満たすカーボンナノファイバー。
【発明の効果】
【０００７】
ＣＮＦを製造する際、特定組成のコバルト及びマグネシウムを含有する水酸化物を触媒として用いることで、より高い活性で、より高い結晶性、高い導電性、高い分散性のＣＮＦを製造することが出来る。
【図面の簡単な説明】
【０００８】
【図１】（Ａ）は、実施例１で得られたコバルト−マグネシウム水酸化物触媒のＸ線回折図である。       （Ｂ）は、比較例１で得られたコバルト−マグネシウム酸化物触媒のＸ線回折図である。
【図２】実施例１１で得られたＣＮＦの透過型電子顕微鏡写真である。
【発明を実施するための形態】
【０００９】
本明細書におけるカーボンナノファイバー（ＣＮＦ）の定義は、平均外径５〜１００ｎｍ、ファイバー長の外径に対する比を示すアスペクト比が１０以上であり、中空構造を有する多層カーボンナノチューブ（ＭＷＣＮＴ）をも包含する概念である。本明細書におけるカーボンナノファイバー（ＣＮＦ）の定義には単層カーボンナノチューブ（ＳＷＣＮＴ）は含まれない。単層カーボンナノチューブは高導電性を示す特徴が有るが、カイラリティによる異性体が存在し、またバンドル構造をとる等、実用上の課題が有り、本願の目的とするものではない。本明細書のカーボンナノファイバー（ＣＮＦ）としては、多層カーボンナノチューブが最も好ましい。本発明のカーボンナノファイバーの代表例として図２に実施例１１で合成したＣＮＦのＴＥＭ写真を示す。多層カーボンナノチューブであることが示される。
本明細書における合成活性とは、単位触媒重量あたり、単位時間あたり得られたＣＮＦの重量である。また本明細書における収量とは単位触媒重量あたり得られたＣＮＦの重量である。
【００１０】
本発明は、コバルトとマグネシウムを含む水酸化物からなるＣＮＦ製造用の触媒であり、コバルト／マグネシウムのモル比が７０／３０〜３０／７０の範囲であることを特徴とし、これを用い一酸化炭素を炭素源としてＣＮＦを製造する方法である。ここでコバルトとマグネシウムを含む水酸化物からなる触媒（以下コバルト−マグネシウム水酸化物触媒と記載）について以下説明する。本発明のコバルト−マグネシウム水酸化物触媒はＣＮＦ製造の実質的な活性種としてコバルト成分を有し、触媒に含まれる第４〜１２族元素の成分中、少なくとも８０モル％以上、好ましくは９０モル％以上、最も好ましくは９８モル％以上がコバルト成分であることを示す。他に含まれても良い第４〜１２族元素成分としては鉄、ニッケルの鉄族やマンガン、モリブデンが例示できる。これ以外に第１〜３族の成分が含まれ、本成分中、少なくとも８０モル％以上、好ましくは９０モル％以上、最も好ましくは９８モル％以上がマグネシウム成分である。コバルト／マグネシウムのモル比は上記の通りである。
これらコバルトおよびマグネシウム成分は水酸化物として触媒中に存在する。存在形態は、水酸化コバルトおよび水酸化マグネシウムの混合物であっても、あるいはコバルトとマグネシウムの固溶体型の水酸化物であっても良い。第１〜３族の水酸化物成分は、反応時、あるいは反応前の還元処理時にコバルト活性種がマイグレーションにより結晶成長や一次粒子成長するのを抑制する効果があると考えられる。本コバルト−マグネシウム水酸化物触媒をＣＮＦ製造に用いると、昇温、還元前処理時、または還元前処理を行わない場合は反応初期に、触媒はその水酸化物の分解と共にコバルト成分の還元が起こる。このような分解によるガスの生成とコバルトの還元により、より微細なコバルト粒子が形成され、これが活性種となるために、対応する酸化物触媒と比較し高活性となると考えられる。
【００１１】
本発明において、一酸化炭素をＣＮＦの炭素源とするという意味は、用いられる一酸化炭素／二酸化炭素の分圧比が１００／１００〜１００／０の範囲、好ましくは１００／１０〜１００／０の範囲であることを示す。これ以上二酸化炭素が含まれる割合が多いと、ＣＮＦ製造の際に必要となる水素の消費量が多くなるため、製造コスト的に不利になる。
【００１２】
原料ガス中の炭素源としての一酸化炭素分圧は０．０４〜０．９８ＭＰａの範囲が好ましく、より好ましくは０．０５〜０．３０ＭＰａの範囲、最も好ましくは０．０５〜０．１０ＭＰａの範囲である。一酸化炭素分圧が０．０４ＭＰａ未満では、合成活性が低下してしまうし、また得られるＣＮＦの結晶性や導電性が低下してしまう。水素分圧は一酸化炭素分圧に対し１〜６０％、好ましくは５％〜５０％である。水素分圧が一酸化炭素分圧に対し、１％未満の場合は触媒の失活が起こりやすくなる。一方、水素分圧が一酸化炭素分圧に対し６０％を超えると触媒活性が低下する場合があり、得られるＣＮＦの結晶性や導電性が低下する場合がある。尚、原料ガス中には、二酸化炭素以外にも、窒素ガス等の不活性ガスが含まれても良い。
【００１３】
一酸化炭素、水素、二酸化炭素の原料ガスに、不活性ガスを加えた全ガス分圧は特に限定されないが、全圧は、絶対圧で０．０５〜０．９８ＭＰａが好ましく、０．１（大気圧）〜０．５ＭＰａがより好ましい。全圧が０．９８ＭＰａを超えると、製造に当たり高圧対応設備費用やユーティリティが嵩んでしまう可能性がある。また０．１ＭＰａ（大気圧）と比較し大きく減圧である場合は、高温の反応器に対し大気（酸素）の混入を防ぐためのシールが難しく、好ましくない場合がある。
【００１４】
本発明においては上記の条件を満たした上で、一酸化炭素の流速は１ＮＬ／ｇ−触媒・分以上が好ましく、５ＮＬ／ｇ−触媒・分以上がより好ましい。一酸化炭素の流速を１ＮＬ／ｇ−触媒・分以上とすることで、ＣＮＦを高い合成活性で製造することができる。ここでいう高い合成活性とは、具体的には１０ｇ−ＣＮＦ／ｇ−触媒・ｈ（時間）以上であることを意味する。全ガス流速の上限は特にないが、１００ＮＬ／ｇ−触媒・分を超えると、ガスの流量が多すぎて、余熱のためのユーティティコストが嵩み、好ましくない。
尚、「ＮＬ」とは標準状態（０℃、１気圧）に換算したガス量Ｌ（リットル）を示し、「ＮＬ／ｇ−触媒・分」とは、単位触媒存在下（触媒１ｇあたり）での１分間のガス流量を示す。
得られるＣＮＦの物性に関しては、ＣＮＦの収量が１０ｇ−ＣＮＦ／ｇ−触媒未満の場合には、得られるＣＮＦ中には比較的多くの触媒成分が残留しているため、用途によってはＣＮＦからさらに残留触媒を除去する工程が必要となり好ましくない。本収量以上のＣＮＦを、短時間の反応で達成させるために、本発明の触媒が高い合成活性を示す反応条件は重要である。特に気相流動床による製造を想定した場合、触媒の平均反応時間（滞留時間）は１時間以下にすることが生産性の面で好ましいので、反応時間１時間以下で収量１０ｇ−ＣＮＦ／ｇ−触媒以上を達成できる、言い換えると合成活性が上記１０ｇ−ＣＮＦ／ｇ−触媒・ｈ（時間）以上であることが重要である。
【００１５】
本発明の反応温度は、６００〜８００℃であることが好ましい。本発明で得られるＣＮＦの比表面積は得に限定はされないが、概ね５０〜３００ｍ２／ｇの範囲である。本発明で得られるＣＮＦの平均直径は、特に限定されないが実質的には５〜５０ｎｍの範囲である。本発明の反応温度はより好ましくは６７０〜８００℃であり、本発明の触媒を用い、本製造条件を満たすことで、９．８ＭＰａで測定した体積抵抗率が０．０１〜０．０２０Ω・ｃｍの範囲である導電性に優れたＣＮＦを高活性で製造することが出来る。またラマン分光測定で得られるＤ／Ｇ値が０．５〜１．５０である結晶性に優れたＣＮＦを高活性で製造することが出来る。さらに、分散処理を行わない状態で、トルエン中の１μｍ以下の分散粒子の存在割合が５０体積％以上である、分散性が極めて良好なＣＮＦを得ることができる。
【００１６】
ここで、分散処理とは、機械的な分散、粉砕処理、例えば機械式ホモジナイザーやビーズミル、乳化分散機での処理を意味する。また超音波ホモジナイザー、超音波分散機のような強力な超音波照射もこの範疇に入る。超音波出力が１００Ｗ以下の市販のバス式の超音波洗浄機を使用した１０分間以下程度の測定液の懸濁化、均一化処理はこの範疇には入らない。また、分散性に関する測定、つまり本明細書における１μｍ以下の分散粒子の割合およびメジアン径を測定する際に、測定装置に付属の装置を用い、例えば、７３Ｗ、２分間超音波処理程度であって、測定に必要な均一化、分散前処理（以下測定前処理）はここで言う分散処理に含まれない。本実施形態のＣＮＦは、同じ測定前処理を施しても従来のＣＮＦと比較し高い分散性を示し、かつ本明細書の分散性に関する基準を満たすことができる。本発明の触媒を用い、最も好ましい製造条件下で得られるＣＮＦは、上記のごとくラマン分光測定で求められるＤ／Ｇ値が０．５〜１．５０、体積抵抗率０．０１０〜０．０２０Ω・ｃｍ、および、分散処理を行わない状態で、トルエン中の１μｍ以下の分散粒子の存在割合が５０体積％以上という条件をすべて満たす。
【００１７】
本発明を別な観点から表現すると、ラマン分光測定で求められるＤ／Ｇ値が０．５〜１．５０、かつ体積抵抗率０．０１０〜０．０２０Ω・ｃｍ、かつ分散処理を行わない状態で、トルエン中の１μｍ以下の分散粒子の存在割合が５０体積％以上であるという特徴をすべて満たす、高い結晶性と高い導電性、さらに高い分散性を有する新規なＣＮＦである。
【００１８】
本発明の実施に当たり、本発明の製造条件を満たす限り、公知の製造方法や公知の製造装置を用いることが出来る。例えば固定床反応装置や流動床反応装置、バッチ式あるいは回分式反応装置や連続式反応装置を用いることが出来る。
【実施例】
【００１９】
以下、実施例により、本発明を説明するが、これらの実施例は本発明を限定するものではない。
＜Ｘ線回折＞
試料水平型多目的Ｘ線回折装置Ｕｌｔｉｍａ４−Ｎ（線源ＣｕＫα線、Ｎｉフィルター使用、検出器として高速１次元Ｘ線検出器／Ｄ／ｔｅＸ  Ｕｌｔｒａ  ２を使用）を用い、以下の条件で測定を行った。
・測定条件：連続法
・測定範囲：２θで１０°−９０°
・サンプリング幅：０．０２°
・スキャンスピード：２°／ｍｉｎ
・電圧：４０ｋＶ、電流：４０  ｍＡ
・発散スリット：２／３°
・発散縦スリット：１０ｍｍ
・散乱スリット：８．００ｍｍ
・受光スリット：１３．００ｍｍ
【００２０】
＜比表面積測定＞
ＣＮＦ粉体の比表面積は、Ｍｏｕｎｔｅｃｈ社製Ｍａｃｓｏｒｂ  ＨＭ  ｍｏｄｅｌ−１２０１を用い、ＪＩＳ  Ｋ６２１７−２に従いＢＥＴ一点法で求めた。ＣＮＦ中に残留する金属触媒が比表面積測定に与える影響を実質的に排除するために、測定は１０ｇ−ＣＮＦ／ｇ−触媒以上の収量であった試料を用いて測定した。
【００２１】
＜体積抵抗率測定＞
ＣＮＦ粉体の体積抵抗率は、三菱化学アナリティック社製ロレスタＧＰを用い、２３℃、相対湿度５０％の雰囲気にて、荷重９．８ＭＰａの条件下、四探針法にて求めた。測定にはＣＮＦを１００ｍｇ用いた。ＣＮＦ中に残留する金属触媒が体積抵抗率測定に与える影響を実質的に排除するために、測定は１０ｇ−ＣＮＦ／ｇ−触媒・ｈ以上の収量であった試料を用いて行った。
【００２２】
＜ラマン分光測定＞
ＣＮＦ粉体のラマン分光測定は、顕微レーザーラマン分光分析装置（Ｎｉｏｌｅｔ  Ａｌｍｅｇａ−ＸＲ型、サーモフィッシャーサイエンティフィック社製、レーザー５３２ｎｍ）を用い行った。Ｄバンド（Ｄ１：ピーク位置１３３０ｃｍ−１、Ｄ３：１５００ｃｍ−１、Ｄ４：１１５０ｃｍ−１）とＧバンド（Ｇ＋：１６００ｃｍ−１、Ｇ−：１５７０ｃｍ−１）の波形分離を行った後、Ｄバンドピークに由来する面積の総和とＧバンドピークに由来する面積の総和の比（Ｄ／Ｇ値）を求めた。本Ｄ／Ｇ値が低いほどＣＮＦの結晶性が高いことを示している。
（参考）
Ｄ１：グラファイト結晶構造内の点欠陥、結晶端由来の欠陥に由来
Ｄ３：アモルファスカーボンに由来
Ｄ４：ポリエンやイオン性不純物に由来
Ｇ＋：グラファイトの結晶性ピーク：縦光学モード
Ｇ−：グラファイトの結晶性ピーク：横光学モード
【００２３】
＜粒度分布（分散性）測定＞
ＣＮＦ０．１質量％のトルエン溶液を調製し、市販のバス式超音波洗浄機（ＵＳ  ＣＬＥＡＮＥＲ  ＵＳ−２Ａアズワン社製、超音波出力８０Ｗ）を用い５分間超音波処理を行い、液を懸濁化、均一化させた。分散粒子の割合及びメジアン径の測定は、レーザ回折・散乱法（ＩＳＯ  １３３２０：２００９） により準拠して以下のように測定した。粒度分布計(ＬＳ  １３  ３２０  ユニバーサルリキッドモジュール  ＢＥＣＫＭＡＮ  ＣＯＵＬＴＥＲ社製)を用いた。光学モデルをトルエンの屈折率に設定し、トルエンを充填し、ポンプスピード５０％の条件でオフセット測定、光軸調整、バックグラウンド測定を行った後、粒度分布計に調製したトルエン溶液を、粒子によってビームの外側に散乱する光のパーセントを示す相対濃度は８〜１２％、もしくはＰＩＤＳが４０％〜５５％になるように加え、粒度分布計付属装置により７３Ｗ、２分間超音波照射を行い（測定前処理）、３０秒循環し気泡を除いた後に粒度分布測定を行った。粒度（粒子径）に対する体積％のグラフを得て、１μｍ以下の分散粒子の存在割合及びメジアン径Ｄ５０値を求めた。測定は、ＣＮＦ１試料につき、採取場所を変え３回測定用サンプルを採取し、１サンプル毎に３回上記粒度分布測定を行い、１μｍ以下の分散粒子の存在割合及びメジアン径Ｄ５０値のそれぞれ計９個のデータのうち、最大値と最小値を除いた７個の平均値を求めた。
【００２４】
＜コバルト−マグネシウム水酸化物触媒の合成＞
（実施例１）
硝酸マグネシウム六水和物（純正化学株式会社製、試薬特級）、硝酸コバルト六水和物（関東化学株式会社製、高純度試薬）、水酸化カリウム（純正化学株式会社製、試薬特級）を用いた。
硝酸コバルト六水和物および硝酸マグネシウム六水和物を蒸留水に溶解し、各０．８モル／Ｌ濃度の水溶液を調製した。さらに、水酸化カリウムを蒸留水に溶解し２０重量％の水溶液を調製した。
上記硝酸マグネシウム水溶液と硝酸コバルト水溶液をコバルトとマグネシウムのモル比が５４：４６になるように混合し、混合水溶液に４０℃で攪拌しながら、水酸化カリウム水溶液を滴下してｐＨを１０に調整した。その後４０℃に保ちながら２時間撹拌を行い、生じた沈殿を吸引濾過により回収し、得られた固体成分を６０℃で１日真空乾燥し、触媒を得た。
Ｘ線回折（ＸＲＤ）測定の結果、水酸化コバルト：Ｃｏ（ＯＨ）２、および水酸化マグネシウム：Ｍｇ（ＯＨ）２、またはこれら水酸化物間の置換型固溶体と考えられる回折パターンが得られた。図１（Ａ）にＸ線回折図を示す。２θで１９°付近、３８°付近、５１°付近の比較的ブロードなメインピークはいずれも水酸化コバルト：Ｃｏ（ＯＨ）２、水酸化マグネシウム：Ｍｇ（ＯＨ）２、またはこれら水酸化物間の置換型固溶体に帰属される。
【００２５】
（実施例２）
実施例１と同様な方法で、コバルトとマグネシウムのモル比を３３：６７とした、コバルト−マグネシウム水酸化物触媒を合成した。
【００２６】
（実施例３）
実施例１と同様な方法で、コバルトとマグネシウムのモル比を６７：３３とした、コバルト−マグネシウム水酸化物触媒を合成した。
【００２７】
（比較例１）
実施例１と同様にしてコバルト−マグネシウム水酸化物触媒を製造し、これを電気炉にて空気中６００℃５時間焼成してコバルト−マグネシウム酸化物触媒を得た。ＸＲＤ測定の結果、酸化コバルト：ＣｏＯおよび酸化マグネシウム：ＭｇＯ、またはこれら酸化物間の置換型固溶体と考えられる回折パターン、およびＣｏ３Ｏ４の回折パターンが得られた。図１（Ｂ）にＸ線回折図を示す。
３７°付近、４３°付近、６２°付近のメインピークはいずれも酸化コバルト：ＣｏＯおよび酸化マグネシウム：ＭｇＯ、またはこれら酸化物間の置換型固溶体に帰属される。１９°付近、３１°付近、３７°付近、４５°付近、５９°付近、６５°付近のピークはＣｏ３Ｏ４に帰属される。
【００２８】
（比較例２）
実施例１と同様な方法で、コバルトとマグネシウムのモル比を８２：１８とした、コバルト−マグネシウム水酸化物触媒を合成した。
【００２９】
（比較例３）
実施例１と同様な方法で、コバルトとマグネシウムのモル比を１８：８２とした、コバルト−マグネシウム水酸化物触媒を合成した。
【００３０】
（比較例４）
再公表ＷＯ２００９／１１０５７０号公報を参考にして以下のようにコバルト−マグネシウム酸化物系触媒合成を行った。コバルトとマグネシウムの酸化物からなる共沈法触媒を以下の方法により調製した。硝酸コバルト・六水和物（純正化学株式会社製、試薬特級）および硝酸マグネシウム・六水和物（純正化学株式会社製、試薬特級）を蒸留水に溶解し、各０．８モル／Ｌ濃度の水溶液を調製した。さらに、炭酸水素アンモニウム（純正化学社製  試薬一級）を蒸留水に溶解し２０質量％の水溶液を調製した。
上記硝酸マグネシウム水溶液と硝酸コバルト水溶液をコバルトとマグネシウムのモル比が５４：４６になるように混合し、混合水溶液に４０℃で攪拌しながら、炭酸水素アンモニウム溶液を滴下してｐＨを１０に調整した。その後４０℃に保ちながら４時間撹拌を行い、生じた沈殿を吸引濾過により回収し、得られた固体成分を６０℃で１日真空乾燥し、続いて４００℃で５時間焼成処理を行うことで触媒を得た。
【００３１】
＜ＣＮＦの製造＞
（実施例４〜１１）
原料の一酸化炭素は、(株)鈴木商館から購入した，Ｇ１グレード（純度９９．９５％）を使用した。
石英製の反応管内に、実施例１で得られたコバルト−マグネシウム水酸化物触媒１０ｍｇを仕込んだ触媒ホルダー（触媒層温度測定用熱電対付き）を設置し、窒素を十分流して窒素置換した。さらに、窒素８０％、水素２０％の還元ガスを大気圧（０．１ＭＰａ）下、表１に示す反応温度に昇温し、反応温度に達してから３０分間保持して触媒の還元を行った。引き続き原料ガスを、全原料ガス分圧０．１ＭＰａの条件下、表１に示す原料ガス組成、全原料ガス流速にて触媒層に通過させ、ＣＮＦの合成を１時間行った。所定の時間反応を行った後に、原料ガスを窒素ガスに切り替え、直ちに冷却した。得られたＣＮＦ重量と用いた触媒重量、反応時間から、単位触媒、単位時間あたりのＣＮＦ合成活性を計算し、さらに得られたＣＮＦの体積抵抗率、比表面積、Ｄ／Ｇ面積比、分散性を求めた。結果を表１に示す。
【００３２】
【表１】
2017006888.tif 000003
【００３３】
（実施例１２）
石英製の反応管内に、実施例２で得られたコバルト−マグネシウム水酸化物触媒１０ｍｇを仕込んだ触媒ホルダーを設置し、窒素を十分流して窒素置換した後に、窒素８０％、水素２０％の還元ガスを大気圧（１０１ｋＰａ）下、５ＮＬ／ｇ−触媒・分で流しながら６００℃まで昇温し、反応温度に達してから３０分間保持して触媒の還元を行った。その後に表１に示す原料ガス組成、流速で触媒層を通過させ１時間反応を行った。結果を表１に示す。
【００３４】
（実施例１３）
石英製の反応管内に、実施例３で得られたコバルト−マグネシウム水酸化物触媒１０ｍｇを仕込んだ触媒ホルダーを設置し、窒素を十分流して窒素置換した後に、窒素８０％、水素２０％の還元ガスを大気圧（１０１ｋＰａ）下、５ＮＬ／ｇ−触媒・分で流しながら６００℃まで昇温し、反応温度に達してから３０分間保持して触媒の還元を行った。その後に表１に示す原料ガス組成、流速で触媒層を通過させ１時間反応を行った。結果を表１に示す。
【００３５】
（比較例５）
比較例５では、比較例１で得られたコバルト−マグネシウム酸化物触媒を用い、実施例４と同様に反応を行ったが合成活性は低く、体積抵抗率およびＤ／Ｇ面積比は高い数値となり、電気伝導率、結晶性が低下する結果となった。
【００３６】
（比較例６、７）
実施例４と同様に製造を行ったが、触媒は比較例２、３で得られたコバルト−マグネシウム水酸化物触媒を用いた。本発明の範囲外の組成を有する触媒を用いた場合、得られたＣＮＦ合成活性は低く所定の収量に達しなかったので体積抵抗率、比表面積、ラマン分光の測定を行わなかった。
【００３７】
（比較例８）
比較例４で得られた共沈法コバルト−マグネシウム酸化物系触媒を用い、実施例５と同様に反応を行った。実施例５と比較し、合成活性は低く、また体積抵抗率およびＤ／Ｇ面積比は高い数値となった。また、得られたＣＮＦの分散性は実施例５と比較して著しく低かった。
【００３８】
本発明のコバルト−マグネシウム水酸化物触媒を用いた場合、対応する酸化物触媒や本発明の組成条件を満たさない水酸化物触媒に比べいずれも高い活性でＣＮＦが得られている。さらにコバルト−マグネシウム水酸化物触媒を用いた場合、同じ条件下で比較例のコバルト−マグネシウム酸化物系触媒と比較し、高い電気伝導率（低い体積抵抗率）、かつ低いＤ／Ｇ値（高結晶性）を示すＣＮＦが得られている。
本願における最も好ましい反応条件下である実施例４、５、６、１１で得られたＣＮＦは、体積抵抗率が０．０１０〜０．０２０Ω・ｃｍ、かつラマン分光測定で得られるＤ／Ｇ値が０．５０〜１．５０であり、さらに好ましく高い電気伝導率（低い体積抵抗率）、かつ低いＤ／Ｇ値（高結晶性）を示した。また、本願における最も好ましい反応条件下である実施例４、５、６、１１で得られたＣＮＦは、本願の条件を満たす高い分散性、すなわちトルエン溶媒中、１μｍ以下の分散粒子が５０体積％以上を示した。
【産業上の利用可能性】
【００３９】
一酸化炭素を炭素源としＣＮＦを合成する際、特定組成のコバルト／マグネシウムを含む水酸化物を触媒として用いることで、より高い活性で、より高い結晶性、高い導電性のＣＮＦを製造することが出来る。
【図１】
2017006888.tif 000004
【図２】
2017006888.tif 000005